Фотохимический способ преобразования электромагнитного излучения в электрическую энергию
PHOTOCHEMICAL METHOD FOR CONVERTING ELECTROMAGNETIC RADIATION INTO ELECTRICAL ENERGY

Фотохимический способ преобразования электромагнитного излучения в электрическую энергию  относится к способам преобразования электромагнитного излучения в широком диапазоне длин волн – от СВЧ до ультрафиолетового диапазона, в электрическую энергию.
Данное изобретение может быть использовано для изготовления фотоэлектрических батарей фотохимического типа. На основе таких батарей могут быть разработаны автономные источники питания электрической энергии на различные диапазоны мощностей.
4
4
2-
2-
Известен патент «Кремниево-полимерный фотоэлектрический модуль для низких широт и способ его изготовления» (RU 2381595, опубл. 10.02.2010). Модуль, выполнен на основе монокристаллического кремния, покрытого проводящей полимерной пленкой из двух проводящих полимеров полисиланоанилина и полианилина, модифицированных анионным комплексом хлорида меди [CuCl] при массовом соотношении вышеуказанных полимеров 2:10 соответственно. Модуль в виде пластины в качестве рабочего электрода, опускают в гальваническую ванну с раствором, состоящим из 2,3 М (моль/л) раствора соляной кислоты и смеси мономеров анилина и силаноанилина с добавкой 0,1 молярного водного раствора хлорида меди по частоте классификации не ниже ч.д.а, и в режиме потенциостатического циклирования, при потенциалах 10,5 - 12,4 В и от -5,5 - (-7,2) В синтезируют полимерную смесь до образования на рабочем электроде полимерного покрытия из смеси двух проводящих полимеров полисиланоанилина и полианилина в массовых соотношениях 2:10 соответственно, которая модифицирована анионным комплексом хлорида меди [CuCl].
Данный кремниево-полимерный фотоэлектрический модуль изготавливается на основе моно- и поликристаллического кремния, который используется для производства классических солнечных батарей. Из уровня техники известно, что данная технология трудоемка и энергозатратна. Нанесение проводящего полимера усложняет данную технологию, что увеличивает её себестоимость. Кроме того, проводящие полимеры деградируют под воздействием ультрафиолетового излучения и под воздействием температур выше 50°С. Солнечные батареи при прямом солнечном свете нагреваются в ряде случаев и до больших температур. Это со временем сказывается на снижении эффективности преобразования.
-2
-6
Известен патент «Полимерный фотоэлектрический модуль и способ его изготовления» (RU 2519937, опубл. 20.06.2014). Изобретение относится к полимерному фотоэлектрическому модулю, выполненному на основе допированной пленки проводящего полимера полианилина. Модуль характеризуется тем, что полианилин допирован гетерополианионным комплексом 2-18 ряда, имеющим химическую формулу . Допированная пленка полианилина нанесена на тонкий прозрачный проводящий слой, который может состоять из оксида индия (III) или оксида олова (IV), который в свою очередь напылен на материал, который обладает высокими пропускными способностями для электромагнитных волн в диапазоне от 3·10 до 4·10 см. Данный материал с напыленным проводящим слоем и полианилиновой пленкой образует один из электродов фотоэлектрического модуля, а второй противоэлектрод, который служит одновременно задней стенкой изделия, может быть выполнен из проводящего материала, к которому с наружной стороны прикреплены термогенераторы с воздушными или водяными радиаторами для отвода тепла, соединенные между собой электрическими последовательно-параллельными цепями, а электроды скрепляются между собой боковыми стенками, которые могут быть выполнены из любого неагрессивного диэлектрического материала, а между электродами заливается водный электролит, содержащий смесь водорастворимых неорганических солей, где pH электролита может варьироваться от 5 до 3, токосъемы прикреплены соответственно к проводящему материалу с полимерной пленкой и к проводящей задней стенке изделия, а также к выходным клеммам термогенераторов, образуя тем самым две независимые электрические цепи. Предложенный фотоэлектрический модуль обладает высоким КПД преобразования электромагнитной энергии в электрическую.
В данном способе в качестве основного чувствительного покрытия используется полианилин допированный вольфрамовым гетерополианионом 2-18 ряда, что делает чувствительную пленку полианилина чувствительной к воздействию электромагнитных волн в очень широком спектральном диапазоне от середины диапазона ИК-волн до жесткого ультрафиолета, включая весь видимый диапазон.
Недостатком данного модуля является очень сложная конструкция, что влечет за собой высокую себестоимость изготовления. Кроме того, как и в предыдущем аналоге, за счет деградации полианилина от коротковолнового излучения и температуры эффективность такого модуля будет резко снижаться.
Наиболее близким аналогом к заявленному изобретению является экспериментальный способ, описанный в статье [Радин А.С., Феофанова М.А., Малышева Ю.А., Рясенский С.С. Применение гетерополикислот типа Доусона для разработки первичных фотохромных и фотоэлектрических преобразователей // Вестник ТвГУ. Серия "Химия". 2019. № 1(35). С. 207-214.].
Авторы представили следующий экспериментальный способ, который заключается в том, что раствор гетерополикислоты 2-18 ряда, имеющей химическую формулу , нанесли в виде пленки на белый лист бумаги размером 20х50 мм сплошным слоем и высушили. Затем к нему были прикреплены два инертных графитовых токосъема, одна половина поверхности листа была прикрыта стеклом, не пропускающим ультрафиолетовое излучение.
Для проведения данного эксперимента была взята такая же по химическому составу и структуре гетерополикислота, как и в патентуемом изобретении, имеющая химическую формулу . Однако, применение её в виде пленки, как описано выше в эксперименте – энергетически не выгодно, так как реакционная способность ионов гетерополикислот (ГПК) в твердом состоянии снижена, что, в свою очередь, ведет к снижению КПД преобразования электромагнитного излучения и сужению диапазона светочувствительности соединения до ультрафиолетового диапазона излучения.
7
Задачей данного изобретения является разработка способа преобразования электромагнитного излучения в широком диапазоне длин волн, от СВЧ до УФ диапазона (от 5*10нм до 180 нм), в электрическую энергию, с высоким КПД преобразования, с простым конструктивным исполнением и низкой себестоимостью процесса.
15
2
9
9
62
15
2
9
9
62
7
Данная задача достигается за счет того, что в электрохимическом способе преобразования электромагнитного излучения в электрическую энергию, используя в качестве основного реагента гетерополикислоты 2-18 ряда, имеющей химическую формулу H[PWVO], отличающийся тем, что приготавливают 10-25 % водный раствор 2 гетерополикислоты H[PWVO] в окисленной форме, который заливают в сосуд 1 и в сосуд 3 и соединяют оба сосуда между собой изогнутой трубкой 8, далее трубку 8 заполняют тем же раствором  гетерополикислоты и с помощью этой же трубки 8 выравнивают уровни жидкости в обоих сосудах 1 и 3, затем, в сосуд 3 опускают графитовый электрод 10, а в сосуд 1 изогнутый электрод 9, оба электрода подключают к электрической цепи, далее сосуд 1 сверху облучают электромагнитным излучением 7 естественного происхождения от солнца или с помощью искусственных излучателей, для увеличения эффективности процесса сосуд 1 могут нагревать до температур 25-50°С. При этом, сосуд 1 может быть выполнен из инертных диэлектрических, но теплопроводящих материалов, каковыми могут быть материалы, выполненные из теплопроводящей керамики. Сосуд 3 может быть выполнен из инертных материалов, таких как стекло, фторопласт, полиэтилен. Трубка 8 может быть выполнена из стекла или полиэтилена. Электрод 9 может быть выполнен из меди, платины или нержавеющей стали. Электрическая цепь может иметь различные виды электрической нагрузки. Для поддержания уровня жидкости в обоих сосудах используется емкость 4 с доливным краном 14, наполненная водой. Частота преобразований электромагнитной энергии в электрическую может находиться в диапазоне длин волн от 5*10 нм до 180 нм.
7
Технический результат, достигаемый при использовании предложенного решения заключается в расширении волнового диапазона преобразования электромагнитного излучения в электрическую энергию, от УФ до СВЧ-диапазона, от 180 нм до 5*10 нм; достижении КПД преобразования электромагнитного излучения в электрическую энергию в среднем не ниже 92%, а также упрощении конструктивного исполнения и снижении себестоимости процесса.
Изобретение поясняется графическими материалами:
На Фиг.1 представлена схема фотохимического способа преобразования электромагнитного излучения в электрическую энергию, где: 1 - сосуд 1; 2 -  10-25 % раствор ГПК типа Доусона  в окисленной форме; 3 - сосуд 3; 4 - емкость для воды; 5 – вода; 6 - 10-25 % раствор ГПК типа Доусона  в восстановленной форме; 7 - электромагнитное излучение; 8 - солевой мостик в виде изогнутой трубки; 9 - изогнутый электрод; 10 - графитовый электрод; 11 - переменный резистор; 12 – вольтметр; 13 – амперметр; 14 – кран.
Технический результат достигается за счет использования в качестве основного реагента водного раствора гетерополикислоты 2-18 ряда, имеющей химическую формулу , с использованием электродно-электролитной системы для преобразования электромагнитной энергии в электрическую с использованием низкопотенциальной тепловой энергии.
7
Сущность патентуемого изобретения заключается в том, что сначала готовят водный 10-25% раствор гетерополикислоты (ГПК) 2-18 ряда (Фиг.1), имеющей химическую формулу , в окисленной форме. Далее приготовленный раствор 2 заливают в сосуд 1, который может быть выполнен из инертных, диэлектрических, теплопроводящих материалов, например, из теплопроводной керамики. В сосуд 3, который может быть выполнен из инертных материалов, таких как стекло, фторопласт, полиэтилен. Заливают тот же раствор 2 ГПК окисленной формы, имеющей химическую формулу . Два сосуда соединяет между собой изогнутая трубка 8, которая в свою очередь может быть выполнена из стекла или полиэтилена. Далее трубку заполняют аналогичным раствором 2 ГПК, что и был залит в сосуд 1 и в сосуд 3, и с помощью этой же трубки 8 выравнивают уровни жидкости обоих сосудах 1, 3. Далее в сосуд 3 опускают графитовый электрод 10, а в сосуд 1 изогнутый электрод 9, который может быть выполнен из меди, платины или нержавеющей стали. Оба электрода 9, 10 подключают к электрической цепи, которая может состоять из разных видов электрической нагрузки. Таковыми могут являться электромоторы, резистивные (нагревательные элементы), электроразрядные, диодные и.др. В описании данного патента в качестве электрической нагрузки был использован переменный резистор 11, к которому последовательно был подсоединен амперметр 13 и параллельно вольтметр 12. После того как устройство было собрано, сосуд 1 сверху облучают электромагнитным излучением 7 естественного происхождения – от солнца или с помощью искусственных излучателей. Частота преобразований электромагнитной энергии в электрическую находиться в диапазоне длин волн от 5∙10нм до 180 нм. При воздействии электромагнитным излучением 7 в указанном диапазоне длин волн, на верхний слой раствора ГПК окисленной формы 2, происходит изменение степеней окисления вольфрама до +5, и ванадия до +4, что приводит к восстановлению анионного комплекса с  до  6. Процесс будет происходить интенсивно, если раствор с гетерополикислотой в сосуде 1 будет нагрет до температуры 25-50°С и изогнутый металлический электрод 9 при этих условиях будет выполнять роль катализатора, увеличивая интенсивность процесса и смещая нижеприведенное уравнение реакции вправо.
(1)
Таким образом, на электроде 9 образуется гетерополианионный комплекс восстановленной формы  6, соответственно электрод 9 заряжается отрицательно и между электродами 9 и 10 возникает разность потенциалов. Поскольку оба электрода 9, 10 подключены к электрической нагрузке, в цепи появляется электрический ток и электромагнитное излучение 7 преобразуется в электрическую энергию. Чем выше интенсивность излучения 7 в указанном диапазоне, тем большую электрическую мощность будет выдавать данное устройство. Но одновременно с процессом восстановления под воздействием электромагнитного излучения 7 происходит обратный процесс окисления восстановленной формы гетерополианионного комплекса 6 кислородом воздуха и в системе устанавливается равновесие. При прекращении облучения 7 под действием кислорода воздуха, степень окисления вольфрама и ванадия возвращается в наивысшую устойчивую степень окисления для вольфрама +6, для ванадия +5, и анионный комплекс восстановленной формы 6 опять переходит в окисленное состояние, что выражается следующим уравнением реакции:
(2)
Поскольку водный раствор поглощает также и значительную часть рассеивающегося электромагнитного излучения, КПД такого преобразователя составляет около 98%. Ввиду того, что в ходе процесса происходит испарение воды,  для поддержания уровня в обоих сосудах 1, 3 используется емкость 4, наполненная водой 5 с доливным краном 14.
Таким образом, данный способ основан на обратимом цикличном фотохимическом окислении-восстановлении воды под воздействием электромагнитного излучения в присутствии кислорода воздуха с использованием гетерополианионов вольфрамванадиевой гетерополикислоты в качестве катализатора.
Пример 1. Определение эффективности фотохимического способа преобразования электромагнитного излучения в электрическую энергию
15
2
9
9
62
Приготовили 18% водный раствор 2 гетерополикислоты (ГПК) 2-18 ряда  (Фиг. 1), имеющей химическую формулу H[PWVO], в окисленной форме. Далее приготовленный раствор залили в сосуд 1, который быт выполнен, из диэлектрической теплопроводной керамики ситал и имел внутренний диаметр 15.6 см.
15
2
9
9
62
В сосуд 3, который был выполнен из стекла, залили тот же раствор 2 ГПК окисленной формы, имеющей химическую формулу H[PWVO]. Два сосуда соединили между собой изогнутой трубкой 8, выполненной из полиэтилена. Далее трубку заполнили аналогичным раствором 2 ГПК, что и был залит в сосуд 1 и в сосуд 3, и с помощью этой же трубки 8 выровняли уровни жидкости в обоих сосудах. Далее в сосуд 3 опустили графитовый электрод 10, а в сосуд 1 изогнутый электрод 9, который был выполнен из меди. Оба электрода 9, 10 подключили к электрической цепи, состоящей из резистивной нагрузки в виде переменного резистора 11, к которому последовательно бы подсоединен амперметр 13 и параллельно вольтметр 12. Сосуд 1 с раствором ГПК нагрели до температуры 27 С°.
2
После того как устройство было собрано, сосуд 1 сверху облучили электромагнитным излучением 7 искусственного происхождения – от лампы имитирующий солнечное излучения для проверки солнечных батарей марки АМ 1.5 (1000±50) с выходной мощностью электромагнитного излучения 1000 Вт/ми со средним диапазоном излучения 2500 до 300 нм
При воздействии электромагнитным излучением 7 в указанном диапазоне, наблюдалось окрашивание верхнего слоя раствора ГПК окисленной формы  в синий цвет, что указывало на восстановление анионного комплекса ГПК с  до  6, с изменением степеней окисления вольфрама до +5 и ванадия до +4. Изогнутый медный электрод 9 в этих условиях исполнял роль катализатора, увеличивая интенсивность процесса и смещая нижеприведенное уравнение реакции вправо:
(1)
Таким образом, на электроде 9 образовывался гетерополианионный комплекс восстановленной формы  6, и электрод 9 заряжался отрицательно, между электродами 9 и 10 возникала разность потенциалов, и в подключенный цепи возникал электрический ток, что означало преобразование электромагнитного излучения 7 в электрическую энергию. С помощью переменного резистора 11 добились максимальных показаний на измерительных приборах.
Сила тока по показаниям амперметра 13 составила 17.04 А, а показания вольтметра (12) 1.1В что означало, что выходная электрическая мощность составила 18.74 Вт
Но, одновременно с процессом восстановления под воздействием электромагнитного излучения 7 происходил обратный процесс окисления восстановленной формы гетерополианионного комплекса кислородом воздуха и в системе установилось равновесие, которое мы наблюдали по показаниям прибора. После прекращения облучения 7, снятия режима нагрева (лампу отключили), под действием кислорода воздуха степень окисления вольфрама и ванадия вернулась в наивысшую устойчивую степень окисления для вольфрама +6, для ванадия +5, и анионный комплекс восстановленной формы опять перешел в окисленное состояние, что определялось по цвету раствора. Цвет раствора стал зеленовато-желтым, то есть вернулся в свое первоначальное состояние:
(2)
В ходе процесса происходило испарение воды, и для поддержания уровня в обоих сосудах использовалась емкость 5, наполненная водой 5 с доливным краном 14, с помощью которой и поддерживали уровень жидкости в обоих сосудах.
Вывод: КПД фотохимического способа преобразования электромагнитного излучения в электрическую энергию патентуемого изобретения в диапазоне длин волн от 2500 до 300 нм составляет 98%
2
2
Поверхность зеркала раствора ГПК, исходя из внутреннего диаметра сосуда 1, составила 191.21 см. Удельная мощность электромагнитного излучения 7 в указанном диапазоне длин волн, воздействующего на зеркало раствора ГПК, составляла – 1000 Вт/м. Таким образом, выходная электрическая мощность при 100 % преобразовании электромагнитной энергии 7 должна была бы составить – 19.12 Вт. Однако, экспериментально было получено – 18.74 Вт, что составляет 98 % от исходной мощности.
Пример 2. Определение эффективности фотохимического способа преобразования электромагнитного излучения в ультрафиолетовом диапазоне, в электрическую энергию.
Приготовили 22% водный раствор 2 гетерополикислоты (ГПК) 2-18 ряда  (Фиг.1), имеющей химическую формулу , в окисленной форме. Далее приготовленный раствор залили в сосуд 1, который был выполнен, из диэлектрической теплопроводной керамики ситал.
В сосуд 3, который был выполнен из стекла, залили тот же раствор ГПК окисленной формы, имеющей химическую формулу . Два сосуда соединили между собой изогнутой трубкой 8, выполненной из стекла. Далее трубку 8 заполнили аналогичным раствором 2 ГПК, что и был залит в сосуд 1 и в сосуд 3, и с помощью этой же трубки 8 выровняли уровни жидкости в обоих сосудах 1, 3. Далее в сосуд 3 опустили графитовый электрод 10, а в сосуд 1 изогнутый электрод 9, который был выполнен из меди. Оба электрода 9, 10 подключили к электрической цепи, состоящей из резистивной нагрузки в виде переменного резистора 11, к которому последовательно был подсоединен амперметр 13 и параллельно вольтметр 12.
Сосуд 1 с раствором ГПК 2 нагрели до температуры 40 С°. После того как устройство было собрано, сосуд 1 сверху облучили электромагнитным излучением 7 искусственного происхождения, источником которого служила лампа (Low pressure UVC Lamp UVN c длинной волны - 185 нм), фирмы UV- technik international ltd.
При воздействии электромагнитным излучением 7 в указанном диапазоне, наблюдалось окрашивание верхнего слоя раствора 2 ГПК окисленной формы  в синий цвет, что указывало на восстановление анионного комплекса ГПК с  до  6, с изменением степеней окисления вольфрама до +5 и ванадия до +4. Изогнутый медный электрод 9 в этих условиях исполнял роль катализатора, увеличивая интенсивность процесса и смещая нижеприведенное уравнение реакции вправо:
(1)
Таким образом, на электроде 9 образовывался гетерополианионный комплекс восстановленной формы 6, и электрод 9 заряжался отрицательно, между электродами 9 и 10 возникала разность потенциалов, и в подключенный цепи возникал электрический ток, что означало преобразование электромагнитного излучения 7 в электрическую энергию. С помощью переменного резистора 11 добились максимальных показаний на измерительных приборах.
Сила тока по покаянием амперметра 13 составила 7.12 А, а показания вольтметра 12  равны 1.2В.
Но, одновременно с процессом восстановления под воздействием электромагнитного излучения 7 происходил обратный процесс окисления восстановленной формы гетерополианионного комплекса 6 кислородом воздуха и в системе установилось равновесие, которое мы наблюдали по показаниям прибора. После прекращения облучения 7, снятия режима нагрева (лампу отключили), под действием кислорода воздуха степень окисления вольфрама и ванадия вернулась в наивысшую устойчивую степень окисления для вольфрама +6, для ванадия +5, и анионный комплекс восстановленной формы 6 опять перешел в окисленное состояние, что определялось по цвету раствора. Цвет раствора стал зеленовато-желтым, то есть вернулся в свое первоначальное состояние:
(2)
В ходе процесса происходило испарение воды, и для поддержания уровня в обоих сосудах использовалась емкость 4, наполненная водой 5 с доливным краном 14, с помощью которой и поддерживали уровень жидкости в обоих сосудах.
Вывод: В связи с ненормированными мощностными характеристиками по излучению на площадь поверхности точный расчет КПД не проводился. Эксперимент показал возможность патентуемого способа достаточно эффективно преобразовывать электромагнитную энергию в ультрафиолетовом диапазоне излучений в электрическую энергию.
Пример 3. Определение возможности фотохимического способа преобразования электромагнитного излучения в диапазоне длин волн СВЧ диапазоне в электрическую энергию.
Приготовили 20% водный раствор гетерополикислоты (ГПК) 2-18 ряда 2 (Фиг. 1), имеющей химическую формулу , в окисленной форме. Далее приготовленный раствор 2 залили в сосуд 1, который был выполнен, из диэлектрической теплопроводной керамики ситал.
В сосуд 3, который был выполнен из стекла, залили тот же раствор 2 ГПК окисленной формы, имеющей химическую формулу . Два сосуда 1, 3 соединили между собой изогнутой трубкой 8, выполненной из стекла. Далее трубку 8 заполнили аналогичным раствором 2 ГПК, что и был залит в сосуд 1 и в сосуд 3, и с помощью этой же трубки 8 выровняли уровни жидкости в обоих сосудах 1, 3. Далее в сосуд 3 опустили графитовый электрод 10, а в сосуд 1 изогнутый электрод 9, который был выполнен из нержавеющий стали марки AISI304. Оба электрода 9, 10 подключили к электрической цепи, состоящей из резистивной нагрузки в виде переменного резистора 11, к которому последовательно был подсоединен амперметр 13 и параллельно вольтметр 12.
Сосуд 1 специально не нагревали, так как при воздействии СВЧ 7 на водный раствор 2 будет происходить разогрев
7
После того как устройство было собрано сосуд 1 сверху облучили электромагнитным излучением 7 искусственного происхождения – с помощью магнитрона СВЧ фирмы - LG, марки - 2M214(39F)(2M214-21GKH), с приблизительной длиной волны – 5*10 нм, Далее магнетрон включили с неполной номинальной мощностью около 100 Вт.
При воздействии электромагнитным излучением 7 в указанном диапазоне, наблюдалось окрашивание верхнего слоя раствора ГПК окисленной формы  в синий цвет, что указывало на восстановление анионного комплекса ГПК с  до  6, с изменением степеней окисления вольфрама до +5 и ванадия до +4. Изогнутый медный электрод 9 в этих условиях исполнял роль катализатора, увеличивая интенсивность процесса и смещая нижеприведенное уравнение реакции вправо:
(1)
Таким образом, на электроде 9 образовывался гетерополианионный комплекс восстановленной формы  6, и электрод 9 заряжался отрицательно, между электродами 9 и 10 возникала разность потенциалов, и в подключенный цепи возникал электрический ток, что означало преобразование электромагнитного излучения 7 в электрическую энергию. С помощью переменного резистора 11 добились максимальных показаний на измерительных приборах.
Сила тока по покаянием амперметра 13 составила 23.12 А а показания вольтметра 12 равны 3.8В.
Но, одновременно с процессом восстановления под воздействием электромагнитного излучения 7 происходил обратный процесс окисления восстановленной формы гетерополианионного комплекса 6 кислородом воздуха и в системе установилось равновесие, которое мы наблюдали по показаниям прибора. После прекращения облучения 7 магнетрон отключили), под действием кислорода воздуха степень окисления вольфрама и ванадия вернулась в наивысшую устойчивую степень окисления для вольфрама +6, для ванадия +5, и анионный комплекс восстановленной формы 6 опять перешел в окисленное состояние, что определялось по цвету раствора. Цвет раствора стал зеленовато-желтым, то есть вернулся в свое первоначальное состояние:
(2)
В ходе процесса происходило испарение воды, и для поддержания уровня в обоих сосудах использовалась емкость 4, наполненная водой 5 с доливным краном 14, с помощью которой и поддерживали уровень жидкости в обоих сосудах.
Вывод: В связи с не нормированными мощностными характеристиками по излучению на площадь поверхности точный расчет КПД не проводился. Эксперимент показал возможность патентуемого способа достаточно эффективно преобразовывать электромагнитную энергию в СВЧ диапазоне излучений в электрическую энергию.
7
Таким образом, заявленный способ преобразования электромагнитного излучения в электрическую энергию фотохимическим методом позволяет преобразовывать электромагнитную энергию в диапазоне длин волн от 5*10 до 180 нм со средней эффективностью не менее 92% и с возможностью разрабатывать простые технологические процессы по созданию электрохимических фотопреобразователей без использования сложного технологического оборудования, дорогостоящих материалов, простой компоновки и сборки, без использования специализированных оснасток.
Данный способ может быть использован в ряде случаев для утилизации низкопотенциальной тепловой энергии, так называемых «утечек» электромагнитных волн в свч диапазоне от оборудования, которое работает с использованием свч генерации.